【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
清浄組成物の眼および／または皮膚の刺激の緩和における使用のための、架橋された非イオン性の両親媒性分散ポリマーを含む組成物であって、該架橋された非イオン性の両親媒性分散ポリマーは、
ｉ）６０〜９０重量％のＮ−ビニルピロリドン（全モノマー重量に基づく）；
ｉｉ）１０〜３５重量％の、ビニルアセテート、ビニルプロピオネート、ビニルブチレート、ビニルイソブチレート、ビニルバレレート、ビニルヘキサノエート、ビニル２−メチルヘキサネート、ビニル２−エチルヘキサノエート、ビニルイソ−オクタノエート、ビニルノナノエート、ビニルネオデカノエート、ビニルデカノエート、ビニルベルサテート、ビニルラウレート、ビニルパルミテート、およびビニルステアレートから選択されるビニルエステルの少なくとも１つ；
ｉｉｉ）０または０．５〜５重量％の、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、およびベヘニル（メタ）アクリレートから選択されるＣ８〜Ｃ２２アルキル（メタ）アクリレート；
ｉｖ）０または０．５〜４．５重量％の少なくとも１つの会合性モノマーおよび／または半疎水性モノマー（該重量％は、全モノマーの重量に基づく）；および
ｖ）１つの態様では０．０１〜１重量％、または０．１〜０．３重量％の少なくとも１つの架橋剤（該ポリマーの乾燥重量に基づく）；
を含むフリーラジカル重合性モノマー混合物から調製され、
該清浄組成物が、
ａ）水；
ｂ）１〜５重量％の該架橋された非イオン性の両親媒性分散ポリマー；および
ｃ）６〜２０重量％の、陰イオン性界面活性剤および両性界面活性剤を含む界面活性剤混合物
を含み、但し、少なくとも１つのモノマーｉｉｉ）およびｉｖ）が存在しなければならず、モノマーｉｉｉ）およびｉｖ）の両方が該モノマー混合物中に存在する場合、該モノマーｉｉｉ）とｉｖ）との重量の組み合わせが全モノマー混合物の重量の５重量％を超えてはならないものとし、
該会合性モノマーが、以下の式ＶＩＩＢ：
【化１５】
2016505592.tif 000001
（式中、Ｒ１４は水素またはメチルであり；Ｒ１５は、Ｃ２Ｈ４、Ｃ３Ｈ６、およびＣ４Ｈ８から独立して選択される２価のアルキレン部分であり、ｎは約１０〜約６０の範囲の整数を示し、（Ｒ１５−Ｏ）をランダム配置またはブロック配置で配置することができ；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり、Ｒ１６のアルキル基、アリール基、フェニル基は、任意選択的に、ヒドロキシル基、アルコキシル基、ベンジル基、スチリル基、およびハロゲン基からなる群から選択される１つ以上の置換基を含む）によって示され、
該半疎水性モノマーが、以下の式ＶＩＩＩＡおよびＶＩＩＩＢ：
【化１７】
2016505592.tif 000002
（式中、Ｒ１４は水素またはメチルであり、「ａ」は、１つの態様では、０または２〜約１２０、別の態様では約５〜約４５、１つのさらなる態様では約１０〜約０．２５の範囲の整数であり、「ｂ」は、１つの態様では約０または２〜約１２０、別の態様では約５〜約４５、１つのさらなる態様では約１０〜約０．２５の範囲の整数であり、但し、「ａ」および「ｂ」は、同時に０であってはならない）によって示される少なくとも１つのモノマー
から選択される、
組成物。
【請求項２】
前記少なくとも１つのビニルエステルが、ビニルアセテート、ビニルデカノエート、またはその混合物から選択される、請求項１に記載の使用のための組成物。
【請求項３】
前記少なくとも１つの会合性モノマーがベヘニルポリエトキシル化メタクリレートであり、前記半疎水性モノマーがメトキシポリエチレングリコールメタクリレートである、請求項１または２に記載の使用のための組成物。
【請求項４】
前記少なくとも１つのＣ８〜Ｃ２２アルキル（メタ）アクリレートモノマーが、ラウリルメタクリレート、ステアリルメタクリレート、またはその混合物から選択される、請求項１〜３のいずれかに記載の使用のための組成物。
【請求項５】
前記会合性モノマーおよび／または半疎水性モノマーが２〜３０モルのエトキシル化を含む、請求項１〜４のいずれかに記載の使用のための組成物。
【請求項６】
前記陰イオン性界面活性剤が、１つの態様では平均して１〜３モルのエトキシル化または別の態様では平均して１〜２モルのエトキシル化を含む、請求項１〜５のいずれかに記載の使用のための組成物。
【請求項７】
前記陰イオン性界面活性剤と前記両性界面活性剤の比が、約１０：１〜約２：１（重量／重量）の範囲である、請求項１〜６のいずれかに記載の使用のための組成物。
【請求項８】
前記陰イオン性界面活性剤が、ドデシル硫酸、ラウリル硫酸、ラウレス硫酸のナトリウム塩またはアンモニウム塩、またはその混合物から選択される、請求項１〜７のいずれかに記載の使用のための組成物。
【請求項９】
前記両性界面活性剤がコカミドプロピルベタインである、請求項１〜８のいずれかに記載の使用のための組成物。
【請求項１０】
前記会合性モノマーが、ラウリルポリエトキシル化（メタ）アクリレート、セチルポリエトキシル化（メタ）アクリレート、セテアリルポリエトキシル化（メタ）アクリレート、ステアリルポリエトキシル化（メタ）アクリレート、アラキジルポリエトキシル化（メタ）アクリレート、ベヘニルポリエトキシル化（メタ）アクリレート、セロチルポリエトキシル化（メタ）アクリレート、モンタニルポリエトキシル化（メタ）アクリレート、メリシルポリエトキシル化（メタ）アクリレートから選択され、該モノマーのポリエトキシル化ポーションが、約２〜約５０個のエチレンオキシド単位を含み、前記半疎水性モノマーが、メトキシポリエチレングリコール（メタ）アクリレートまたはポリエチレングリコール（メタ）アクリレートから選択され、該モノマーのポリエトキシル化ポーションが、約２〜約５０個のエチレンオキシド単位を含む、請求項１に記載の使用のための組成物。
【請求項１１】
前記架橋剤が、平均３個の架橋可能な不飽和官能基を有するモノマーから選択される、請求項１に記載の使用のための組成物。
【請求項１２】
前記架橋剤がペンタエリスリトールトリアリルエーテルである、請求項１〜１１のいずれかに記載の使用のための組成物。
【請求項１３】
前記分散ポリマーを立体安定剤ポリマーの存在下で調製する、請求項１に記載の使用のための組成物。
【請求項１４】
前記立体安定剤が、Ｎ−ビニルピロリドン／ステアリルメタクリレート／ブチルアクリレートのコポリマー、Ｃ２０〜Ｃ２４アルキル置換無水コハク酸とグリセリンおよび／または２〜６グリセリン単位を含むポリグリセロールから選択されるポリオールとの反応生成物のエステル、およびその混合物から選択される、請求項１３に記載の使用のための組成物。
【請求項１５】
前記清浄組成物が、シャンプー、ベビー用シャンプー、ボディウォッシュ、シャワージェル、液体ハンドソープ、液体食器用洗剤、ペット用清浄製品、加湿清浄ワイプ、または顔用清浄剤から選択される、請求項１〜１４のいずれかに記載の使用のための組成物。
【手続補正２】
【補正対象書類名】明細書
【補正対象項目名】００１６
【補正方法】変更
【補正の内容】
【００１６】
一実施形態において、例えば、以下の項目が提供される。
（項目１）
界面活性剤含有組成物によって誘導される皮膚刺激を低減する方法であって、該皮膚を少なくとも１つの陰イオン性界面活性剤ならびに有効量の少なくとも１つの親水性モノマーおよび少なくとも１つの疎水性モノマーを含むフリーラジカル重合性モノマー組成物から調製した少なくとも１つの非イオン性の両親媒性刺激緩和ポリマーを含む清浄組成物と接触させる工程を含み、前記親水性モノマーがＮ−ビニルラクタムから選択され、前記疎水性モノマーがＣ１〜Ｃ２２カルボン酸のビニルエステルまたはその混合物から選択される、方法。
（項目２）
前記モノマー組成物が、１〜３０個の炭素原子を含むアルキル基を有する（メタ）アクリル酸のアルキルエステル、会合性モノマー、半疎水性モノマー、およびその混合物から選択される疎水性モノマーをさらに含む、項目１に記載の方法。
（項目３）
前記ポリマーを、少なくとも３０重量％の前記親水性モノマーおよび少なくとも５重量％の前記疎水性モノマーを含むモノマー混合物から調製する、前記項目のいずれかに記載の組成物。
（項目４）
前記刺激緩和ポリマーの濃度が、前記清浄組成物の重量に基づいて、約０．５〜約５重量％の範囲である、項目１に記載の方法。
（項目５）
前記陰イオン性界面活性剤の濃度が、前記清浄組成物の重量に基づいて、３０重量％以下である、前記項目のいずれかに記載の方法。
（項目６）
前記モノマー混合物が、前記ポリマーの総重量に基づいて、約０．０１〜約１重量％を前記ポリマー中に組み込むのに十分な量で存在する架橋性モノマーを含む、前記項目のいずれかに記載の組成物。
（項目７）
前記架橋性モノマーが平均して約３個の架橋可能な不飽和部分を含む、前記項目のいずれかに記載の組成物。
（項目８）
前記モノマー混合物が、乾燥ポリマーの総重量に基づいて、約０．０１〜約０．３重量％を前記ポリマー中に組み込むのに十分な量で存在する架橋性モノマーを含む、前記項目のいずれかに記載の組成物。
（項目９）
前記ビニルラクタムがＮ−ビニルピロリドンであり、前記ビニルエステルが、ビニルホルメート、ビニルアセテート、ビニルプロピオネート、ビニルブチレート、ビニルイソブチレート、ビニルバレレート、ビニルヘキサノエート、ビニル２−メチルヘキサネート、ビニル２−エチルヘキサノエート、ビニルイソ−オクタノエート、ビニルノナノエート、ビニルネオデカノエート、ビニルデカノエート、ビニルベルサテート、ビニルラウレート、ビニルパルミテート、ビニルステアレート、およびその混合物から選択され；前記１〜３０個の炭素原子を含むアルキル基を有する（メタ）アクリル酸のアルキルエステルが、ラウリルメタクリレート  ステアリルメタクリレート、ベヘニルメタクリレート、およびその混合物から選択され；前記会合性モノマーが、セチルポリエトキシル化メタクリレート、セテアリルポリエトキシル化メタクリレート、ステアリルポリエトキシル化（メタ）アクリレート、アラキジルポリエトキシル化（メタ）アクリレート、ベヘニルポリエトキシル化メタクリレート（ＢＥＭ）、セロチルポリエトキシル化（メタ）アクリレート、モンタニルポリエトキシル化（メタ）アクリレート、メリシルポリエトキシル化（メタ）アクリレート、およびその混合物；ならびにその混合物から選択される、前記項目のいずれかに記載の組成物。
（項目１０）
前記少なくとも１つの架橋性モノマーが、トリメチロールプロパンのポリアリルエーテル、ペンタエリスリトールのポリアリルエーテル、スクロースのポリアリルエーテル、およびその混合物から選択される、前記項目のいずれかに記載の組成物。
（項目１１）
前記少なくとも１つの架橋性モノマーが、トリメチロールプロパントリ（メタ）アクリレート、トリメチロールエタントリ（メタ）アクリレート、テトラメチロールメタントリ（メタ）アクリレート、およびその混合物から選択される、前記項目のいずれかに記載の組成物。
（項目１２）
前記少なくとも１つの架橋性モノマーが、ペンタエリスリトールジアリルエーテル、ペンタエリスリトールトリアリルエーテル、ペンタエリスリトールテトラアリルエーテル；およびその混合物から選択される、前記項目のいずれかに記載の組成物。
（項目１３）
前記清浄組成物が、両性界面活性剤、非イオン性界面活性剤、またはその混合物から選択される界面活性剤をさらに含む、前記項目のいずれかに記載の方法。
（項目１４）
前記少なくとも１つの界面活性剤が、陰イオン性界面活性剤および両性界面活性剤から選択される、前記項目のいずれかに記載の方法。
（項目１５）
前記少なくとも１つの陰イオン性界面活性剤がエトキシル化されている、前記項目のいずれかに記載の方法。
（項目１６）
前記少なくとも１つの陰イオン性界面活性剤が、平均して１〜３モルのエトキシル化を含む、前記項目のいずれかに記載の方法。
（項目１７）
前記少なくとも１つの陰イオン性界面活性剤が、平均して１〜２モルのエトキシル化を含む、前記項目のいずれかに記載の方法。
（項目１８）
前記少なくとも１つの陰イオン性界面活性剤が、ドデシル硫酸ナトリウム、硫酸アンモニウムドデシル、ラウリル硫酸ナトリウム、トリデセス硫酸ナトリウム、ラウリル硫酸アンモニウム、ラウレス硫酸ナトリウム、ラウレス硫酸アンモニウムまたはその混合物から選択される、前記項目のいずれかに記載の方法。
（項目１９）
前記少なくとも１つの両性界面活性剤がコカミドプロピルベタインである、前記項目のいずれかに記載の方法。
（項目２０）
前記少なくとも１つのポリマーおよび前記少なくとも１つの界面活性剤がエチレンオキシド部分を実質的に含まない、前記項目のいずれかに記載の方法。
（項目２１）
前記界面活性剤の濃度が、降伏応力流体の重量に基づいて、２５重量％未満（活性）である、前記項目のいずれかに記載の方法。
（項目２２）
前記界面活性剤の濃度が、全組成物の重量に基づいて、約６〜約２０重量％（活性物質）の範囲である、前記項目のいずれかに記載の方法。
（項目２３）
前記陰イオン性界面活性剤と前記両性界面活性剤（活性物質）の比が、１つの態様では１０：１〜約２：１であり、別の態様では９：１、８：１、７：１、６：１、５：１、４．５：１、４：１、または３：１である、前記項目のいずれかに記載の方法。
（項目２４）
ポリマー固体の量が、全組成物の重量に基づいて、約１〜約３重量％の範囲である、前記項目のいずれかに記載の方法。
（項目２５）
前記ポリマーが分散ポリマーである、前記項目のいずれかに記載の方法。
（項目２６）
前記ポリマーを、９５〜９９．５重量％の少なくとも１つのビニルラクタムとＣ１〜Ｃ２２カルボン酸の少なくとも１つのビニルエステルとの組み合わせから調製し、ここで、少なくとも３０重量％の前記モノマーの組み合わせが、ビニルラクタム、０〜５重量％の少なくとも１つのＣ８〜Ｃ２２アルキル（メタ）アクリレート、任意選択的に５重量％までの会合性モノマーおよび／または半疎水性モノマー（前記重量％は、全モノマーの重量に基づく）、および０．０１〜１重量％の架橋性モノマー（乾燥ポリマーの重量に基づく）から選択される、項目２５に記載の方法。
（項目２７）
前記ビニルラクタムがＮ−ビニルピロリドンであり、前記ビニルエステルが、ビニルホルメート、ビニルアセテート、ビニルプロピオネート、ビニルブチレート、ビニルイソブチレート、ビニルバレレート、ビニルヘキサノエート、ビニル２−メチルヘキサネート、ビニル２−エチルヘキサノエート、ビニルイソ−オクタノエート、ビニルノナノエート、ビニルネオデカノエート、ビニルデカノエート、ビニルベルサテート、ビニルラウレート、ビニルパルミテート、ビニルステアレート、およびその混合物から選択され、前記Ｃ８〜Ｃ２２アルキル（メタ）アクリレートが、ラウリルメタクリレート  ステアリルメタクリレート、ベヘニルメタクリレート、およびその混合物；ならびにその混合物から選択される、項目２６に記載の方法。
（項目２８）
前記分散ポリマーを、３０〜９０重量％のＮ−ビニルピロリドン、１０〜３５重量％のビニルアセテート、ビニルプロピオネート、ビニルブチレート、ビニルイソブチレート、ビニルバレレート、ビニルヘキサノエート、ビニル２−メチルヘキサネート、ビニル２−エチルヘキサノエート、ビニルイソ−オクタノエート、ビニルノナノエート、ビニルネオデカノエート、ビニルデカノエート、ビニルベルサテート、ビニルラウレート、ビニルパルミテート、およびビニルステアレートから選択されるビニルエステルの少なくとも１つ、０〜３５重量％のジメチルアクリルアミド、０．５〜５重量％のラウリルメタクリレート、ステアリルメタクリレート、ベヘニルメタクリレート、およびその混合物から選択されるＣ８〜Ｃ２２アルキル（メタ）アクリレートを含むモノマー混合物から重合する、項目２７に記載の方法。
（項目２９）
前記分散ポリマーを、Ｎ−ビニルピロリドン、ビニルアセテート、ならびにラウリルメタクリレート、ステアリルメタクリレート、ベヘニルメタクリレート、およびその混合物から選択されるＣ８〜Ｃ２２アルキル（メタ）アクリレート；ならびにその混合物を含むモノマー混合物から調製する、項目２８に記載の方法。
（項目３０）
前記分散ポリマーを、６０〜９０重量％のＮ−ビニルピロリドンを含むモノマー混合物から重合する、項目２５〜項目２９のいずれかに記載の方法。
（項目３１）
前記会合性モノマーが、（ｉ）エチレン性不飽和末端基ポーション；（ｉｉ）ポリオキシアルキレン中央部ポーション、および（ｉｉｉ）８〜３０個の炭素原子を含む疎水性末端基ポーションを含む、項目２６〜項目３０のいずれかに記載の方法。
（項目３２）
前記会合性モノマーが、以下の式ＶＩＩおよびＶＩＩＡ：
【化１４】
2016505592.tif 000003
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン（例えば、フェニレン）であり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；Ｄはビニル部分またはアリル部分を示し；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約１０〜約１２０、１つのさらなる態様では約１５〜約６０の範囲の整数であり；Ｙは、−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり；Ｒ１６のアルキル基、アリール基、フェニル基は、任意選択的に、ヒドロキシル基、アルコキシル基、ベンジル基、スチリル基、およびハロゲン基からなる群から選択される１つ以上の置換基を含む）によって示される、項目２６〜項目３１のいずれかに記載の方法。
（項目３３）
前記会合性モノマーが、以下の式ＶＩＩＡ：
【化１５】
2016505592.tif 000004
（式中、Ｒ１４は水素またはメチルであり；Ｒ１５は、Ｃ２Ｈ４、Ｃ３Ｈ６、およびＣ４Ｈ８から独立して選択される２価のアルキレン部分であり、ｎは約１０〜約６０の範囲の整数を示し、（Ｒ１５−Ｏ）をランダム配置またはブロック配置で配置することができ；Ｒ１６は、Ｃ８〜Ｃ３０直鎖アルキル、Ｃ８〜Ｃ３０分枝アルキル、Ｃ８〜Ｃ３０炭素環式アルキル、Ｃ２〜Ｃ３０アルキル置換フェニル、アラアルキル置換フェニル、およびアリール置換Ｃ２〜Ｃ３０アルキルから選択される置換または非置換のアルキルであり、Ｒ１６のアルキル基、アリール基、フェニル基は、任意選択的に、ヒドロキシル基、アルコキシル基、ベンジル基、スチリル基、およびハロゲン基からなる群から選択される１つ以上の置換基を含む）によって示される、項目２６〜項目３２のいずれかに記載の方法。
（項目３４）
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含む基から選択される末端基ポーションを含む、項目２６〜項目３３のいずれかに記載の方法。
（項目３５）
前記半疎水性モノマーが、以下の式ＶＩＩＩおよびＩＸ：
【化１６】
2016505592.tif 000005
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは２価のアリーレン（例えば、フェニレン）であり；ＥはＨまたはメチルであり；ｚは０または１であり；ｋは約０〜約３０の範囲の整数であり、ｍは０または１であり、但し、ｋが０である場合、ｍは０であり、ｋが１〜約３０の範囲である場合、ｍは１であり；（Ｒ１５−Ｏ）ｎは、Ｃ２〜Ｃ４オキシアルキレン単位のホモポリマー、ランダムコポリマー、またはブロックコポリマーであり得るポリオキシアルキレン部分であり、Ｒ１５は、Ｃ２Ｈ４、Ｃ３Ｈ６、またはＣ４Ｈ８、およびその組み合わせから選択される２価のアルキレン部分であり；ｎは、１つの態様では約２〜約１５０、別の態様では約５〜約１２０、１つのさらなる態様では約１０〜約６０の範囲の整数であり；Ｒ１７は、水素および直鎖または分枝鎖のＣ１〜Ｃ４アルキル基（例えば、メチル、エチル、プロピル、イソ−プロピル、ブチル、イソ−ブチル、およびｔｅｒｔ−ブチル）から選択され；Ｄはビニル部分またはアリル部分を示す）によって示される少なくとも１つのモノマーから選択される、項目２６〜項目３４のいずれかに記載の方法。
（項目３６）
前記半疎水性モノマーが、以下の式ＶＩＩＩＡおよびＶＩＩＩＢ：
【化１７】
2016505592.tif 000006
（式中、Ｒ１４は水素またはメチルであり、「ａ」は、１つの態様では、０または２〜約１２０、別の態様では約５〜約４５、１つのさらなる態様では約１０〜約．２５の範囲の整数であり、「ｂ」は、１つの態様では約０または２〜約１２０、別の態様では約５〜約４５、１つのさらなる態様では約１０〜約．２５の範囲の整数であり、但し、「ａ」および「ｂ」は、同時に０であってはならない）によって示される少なくとも１つのモノマーから選択される、項目２６〜項目３５のいずれかに記載の方法。
（項目３７）
ｂが０である、項目３６に記載の方法。
（項目３８）
前記会合性モノマーが、ラウリルポリエトキシル化（メタ）アクリレート、セチルポリエトキシル化（メタ）アクリレート、セテアリルポリエトキシル化（メタ）アクリレート、ステアリルポリエトキシル化（メタ）アクリレート、アラキジルポリエトキシル化（メタ）アクリレート、ベヘニルポリエトキシル化（メタ）アクリレート、セロチルポリエトキシル化（メタ）アクリレート、モンタニルポリエトキシル化（メタ）アクリレート、メリシルポリエトキシル化（メタ）アクリレートから選択され、該モノマーのポリエトキシル化ポーションが、約２〜約５０個のエチレンオキシド単位を含み、前記半疎水性モノマーが、メトキシポリエチレングリコール（メタ）アクリレートまたはポリエチレングリコール（メタ）アクリレートから選択され、該モノマーのポリエトキシル化ポーションが、約２〜約５０個のエチレンオキシド単位を含む、項目２６〜項目３７のいずれかに記載の方法。
（項目３９）
前記架橋剤が、平均３個の架橋可能な不飽和官能基を有するモノマーから選択される、項目２６〜項目３８のいずれかに記載の方法。
（項目４０）
前記架橋剤がペンタエリスリトールトリアリルエーテルである、項目２６〜項目３９のいずれかに記載の方法。
（項目４１）
前記分散ポリマーを立体安定剤ポリマーの存在下で調製する、項目２５〜項目４０のいずれかに記載の方法。
（項目４２）
前記立体安定剤が、Ｎ−ビニルピロリドン／ステアリルメタクリレート／ブチルアクリレートのコポリマー、Ｃ２０〜Ｃ２４アルキル置換無水コハク酸とグリセリンおよび／または２〜６グリセリン単位を含むポリグリセロールから選択されるポリオールとの反応生成物のエステル、およびその混合物から選択される、項目４１に記載の方法。
（項目４３）
界面活性剤の混合物を含み、少なくとも７５重量％の前記界面活性剤の混合物が、エチレンオキシド部分を含む界面活性剤から構成される、前記項目のいずれかに記載の方法。
（項目４４）
前記組成物が、
ａ）水；
ｂ）モノマー混合物であって、
ｉ）６０〜９０重量％のＮ−ビニルピロリドン（総モノマー重量に基づく）；
ｉｉ）１０〜３５重量％のビニルアセテート、ビニルプロピオネート、ビニルブチレート、ビニルイソブチレート、ビニルバレレート、ビニルヘキサノエート、ビニル２−メチルヘキサネート、ビニル２−エチルヘキサノエート、ビニルイソ−オクタノエート、ビニルノナノエート、ビニルネオデカノエート、ビニルデカノエート、ビニルベルサテート、ビニルラウレート、ビニルパルミテート、およびビニルステアレートから選択されるビニルエステルの少なくとも１つ（総モノマー重量に基づく）；
ｉｉｉ）０または０．５〜５重量％のオクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、およびベヘニル（メタ）アクリレートから選択されるＣ８〜Ｃ２２アルキル（メタ）アクリレート；
ｉｖ）０または０．５〜４．５重量％の少なくとも１つの会合性モノマーおよび／または半疎水性モノマー（前記重量％は、全モノマーの重量に基づく）
ｖ）１つの態様では０．０１〜１重量％、または０．１〜０．３重量％の少なくとも１つの架橋剤（ポリマーの乾燥重量に基づく）；
を含むモノマー混合物から調製した１〜５重量％の少なくとも１つの非イオン性の両親媒性分散ポリマー；および
ｃ）６〜２０重量％の陰イオン性界面活性剤および両性界面活性剤を含む界面活性剤混合物
を含み、但し、少なくとも１つのモノマーｉｖ）およびｖ）が存在しなければならず、モノマーｉｉｉ）およびｉｖ）の両方が前記モノマー混合物中に存在する場合、前記モノマーｉｉｉ）とｉｖ）との重量の組み合わせが全モノマー混合物の重量の５重量％を超えてはならないものとする、項目２５〜４３のいずれかに記載の方法。
（項目４５）
前記少なくとも１つのビニルエステルが、ビニルアセテート、ビニルデカノエート、またはその混合物から選択される、項目４４に記載の方法。
（項目４６）
前記少なくとも１つの会合性モノマーがベヘニルポリエトキシル化メタクリレートであり、前記半疎水性モノマーがメトキシポリエチレングリコールメタクリレートである、項目４４または４５に記載の方法。
（項目４７）
前記少なくとも１つのＣ８〜Ｃ２２アルキル（メタ）アクリレートモノマーが、ラウリルメタクリレート、ステアリルメタクリレート、またはその混合物から選択される、項目４４〜４６のいずれかに記載の方法。
（項目４８）
前記会合性モノマーおよび／または半疎水性モノマーが２〜３０モルのエトキシル化を含む、項目４４〜４７のいずれかに記載の方法。
（項目４９）
前記陰イオン性界面活性剤が、１つの態様では平均して１〜３モルのエトキシル化または別の態様では平均して１〜２モルのエトキシル化を含む、項目４４〜４８のいずれかに記載の方法。
（項目５０）
前記陰イオン性界面活性剤と前記両性界面活性剤の比が、約１０：１〜約２：１（重量／重量）の範囲である、項目４４〜４９のいずれかに記載の方法。
（項目５１）
前記陰イオン性界面活性剤が、ドデシル硫酸、ラウリル硫酸、ラウレス硫酸のナトリウム塩またはアンモニウム塩、またはその混合物から選択される、項目４４〜５０のいずれかに記載の方法。
（項目５２）
前記両性界面活性剤がコカミドプロピルベタインである、項目４４〜５１のいずれかに記載の方法。
（項目５３）
前記組成物の降伏応力が０Ｐａ以上である、前記項目のいずれかに記載の方法。
（項目５４）
前記組成物の降伏応力が少なくとも０．１Ｐａまたは少なくとも０．５Ｐａである、前記項目のいずれかに記載の方法。
（項目５５）
前記組成物の降伏応力が少なくとも１Ｐａである、前記項目のいずれかに記載の方法。
（項目５６）
前記組成物が、０．５ｍｍと１．５ｍｍとの間のサイズのビーズを２３℃で少なくとも１ヶ月間懸濁することができ、該ビーズ材料と水との間の比重の差が＋／−０．０１と＋／−０．５との間である、前記項目のいずれかに記載の方法。
（項目５７）
前記組成物が、０．５μｍと３００μｍとの間のサイズのマイクロカプセルを２３℃で少なくとも１ヶ月間懸濁することができ、マイクロカプセルビーズと水との間の比重の差が＋／−０．２と＋／−０．５との間である、前記項目のいずれかに記載の方法。
（項目５８）
前記降伏応力が、ｐＨ２〜１４の範囲で実質的にｐＨと無関係である、前記項目のいずれかに記載の方法。
（項目５９）
前記降伏応力が、ｐＨ３〜１０の範囲で実質的にｐＨと無関係である、前記項目のいずれかに記載の方法。
（項目６０）
前記清浄組成物が、シャンプー、ベビー用シャンプー、ボディウォッシュ、シャワージェル、液体ハンドソープ、液体食器用洗剤、ペット用清浄製品、加湿清浄ワイプ、または顔用清浄剤から選択される、前記項目のいずれかに記載の方法。
発明の概要
本発明は、含有する刺激の強い清浄界面活性剤によって誘導される刺激を緩和するための穏やかな洗浄組成物および浄化組成物ならびに方法を提供する。調合物中に含まれる刺激の強い清浄界面活性剤の刺激作用を緩和するために調合物中に少なくとも１つの非イオン性の両親媒性ポリマーを組み込むことによって、優れた清浄性を有するより穏やかな洗浄組成物を得ることができることを発見した。